(57)【特許請求の範囲】
【請求項１】
熱分解設備の後に接続する円筒多管式の熱交換器内の管板を継ぎ目なく被膜処理するための方法において、
・封止した後に少なくとも塗布すべき被膜の層厚さの高さで突出する栓でもって管板によって保持された熱交換管を封止し、
・化学的に固化する突き固め材料を塗布し、
・突き固め材料を機械的に圧縮し、
・突き固め材料を固化させ、
・栓を取り除き、そして、
・場合によっては、突き固め材料を焼き付ける、
ようにすることを特徴とする方法。
【請求項２】
突き固め材料を塗布する前に、蜂の巣状の板構造体又はアンカが、管板に溶接されるようにすることを特徴とする請求の範囲第１項に記載の方法。
【請求項３】
２つの管板の間に保持された熱交換管の管束と、請求の範囲第１項に記載の方法によって製造可能な、流入するガスに面した側の入口側の熱交換管の開口部を解放する耐食性で耐火性の管板の被膜とを有する熱分解設備の後に接続する円筒多管式の熱交換器（ＲＷＵＥ）。
【請求項４】
固化した突き固め材料から成る被膜が、１０〜５０ｍｍの、好ましくは１５〜３０ｍｍの厚さを備えることを特徴とする請求の範囲第３項に記載の円筒多管式の熱交換器。
【請求項５】
管板に突き固め材料を更に良好に付着させるため、この管板に蜂の巣状の板構造体、又は、好ましくはＶ字，Ｔ字，Ｓ字又はＹ字形をしたアンカが溶接されていることを特徴とする請求の範囲第３項又は第４項に記載の円筒多管式の熱交換器。
【請求項６】
突き固め材料内に波形の鋼繊維が含まれていることを特徴とする請求の範囲第３〜５項のいずれか１項に記載の円筒多管式の熱交換器。
【請求項７】
熱分解設備から通じている輸送導管の直径から、入口側の管板の直径に拡大する流入室が設けられていることを特徴とする請求の範囲第３〜６項のいずれか１項に記載の円筒多管式の熱交換器。
【発明の詳細な説明】
本発明は、２つの管板の間に保持された熱交換管の管束を有する熱分解設備の後に接続する円筒多管式の熱交換器（ＲＷＵＥ）と、管板の被膜処理をするための方法とに関する。
この様式のＲＷＵＥは、例えば、熱分解によってエチレンを生産するエチレン設備で分解炉の輸送導管の排出側に使用され、分解ガス冷却器と呼ばれる。
分解ガス冷却器は、構造及び材料特性に対する非常に高度な要求を満足しなければならない。ナフサ、石油ベンジン又はエタンのような炭化水素を熱分解することによって分解炉から流出する高温の反応混合物（約８５０℃）は、望ましくない二次反応を回避するため、分解ガス冷却器内で素早く冷却しなければならない。この分解ガス冷却器もしくはＲＷＵＥは、ジャケット側に案内される供給水を蒸発させることによって高圧の蒸気が発生させられる廃熱ボイラとして使用される。
分解炉から高速で出て来る分解ガスは、通常、軸方向に配設された冠状ソケット内の輸送導管を介して下から分解ガス冷却器に流入し、分解ガス冷却器の熱交換管を通過した後、油洗浄部や他の処理部に供給するため、下部の管板に進む。
分解ガスは、短い滞留時間及び約３００ｍ／ｓの高い速度であるにもかかわらず、既にコークス粒子を含み、このコークス粒子は、この速度の場合、強く腐食するように働く。装置の構造上、実際には、分解ガス冷却器の全ての内管に一様な作用を与えることは可能でない。これにより、底板の中心領域は、また中心部帯域の領域内に配設された管も、周囲の領域よりも激しく腐食される。
欧州特許出願公開第０  ５６７  ６７４号明細書からは、石炭ガス化設備で発生させられた合成ガスを冷却するための熱交換器が公知であり、この熱交換器では、セラミック層を有するガス流入側の管板が、相並んで配設された、外縁部で互いに当接する個々の直方体形のノズルから成り、その際、それぞれのノズルは、円錐形の開口部を備え、この開口部は、熱交換管内に突出する管部分内へと狭まる。この解決策は、いかなる気密な遮断部も、個々の直方体形の要素の間に生じさせない。これが、中間空間でコークスの構成をするオレフィン設備の分解ガス冷却器に導入されれば、材料を破壊することになる。更に、使用されるノズルの端部が、引裂き縁部を管内で構成し、これは、分解ガス冷却器内を移動する流動速度が約３００ｍ／ｓの場合、付加的な腐食を結果として伴う激しい乱流を惹起することになる。
更に、管の故障のリスク、及び温度が上昇した際の周囲を取り囲む反応混合物内への冷却水の浸入を低下させるため、反応装置内に組み込まれた冷却管に、腐食を防止する耐火性の被膜を備えさせることが公知である（米国特許第４  １２４  ０６８号明細書を参照のこと）。
縁部帯域に比べて中心部帯域の本質的に激しい流入及び応力の問題に対して、特に、円錐形の組込物（米国特許第３５  ５２  ４８７号明細書を参照のこと）、又は冠状ソケット内への組込物を有さないディフューザ式の転向装置（独国特許第２１  ６０  ３７２号明細書を参照のこと）によって対処することが、試みられている。
更に、流入側の冠状ソケットの貫流の一様化のためにも、また、腐食に対する管板の保護のためにも、曲げてリングにした棒から成る組込物をＲＷＵＥに備えさせ、その際、これらのリングが、その先端がガスの入口に向かって整向されている円錐の表面に沿って配設されていることが提案されている（欧州特許出願公開第０  ３７７  ０８９号明細書を参照のこと）。
これにより、高い速度で流動する中心部流動の領域内のガスによって共に案内されるコークス粒子は制動を受け、部分的に半径方向で外に向かって転向され、従って、これらのコークス粒子は、もはや腐食により管板及び管に損害を与えない。他の面では、この様式の組込物とは、望ましくない差圧が、また相応の滞留時間の増大によって収量損失が、結び付いている。
本発明は、底板を補強することにより有効な防食に努めることによって、他の方法を採っている。下部の管板における腐食は、分解ガス冷却器の周期的な停止を必要にし、その際、底板を肉盛り溶接によって再び必要な肉厚にするように、しのいできた。この方法は費用がかかり、肉盛り溶接によって付けられた材料の抵抗力に関しても、同様に満足させることができない。困難なことには、分解ガス冷却器の場合は、底板が衝突板のように働くだけでなく、従って特に腐食に曝されているだけでなく、同時に、できる限り低い界面温度を得ることができるようにするため、比較的薄くするべきであるということになる。これは、装置の構造上の理由から望ましく、従ってまた有利でもある。何故なら、流入したガスは、予め望ましくない二次反応を発生させることなく、できる限り迅速に冷却すべきであるからである。
言及した欠点を排除するため、請求項３による円筒多管式の熱交換器が提案される。有利な実施形は、従属請求項に示されている。
被膜は、１０〜５０ｍｍの、好ましくは１５〜３０ｍｍの肉厚を有する突き固め材料によって構成されている。
突き固め材料もしくは被膜を更に良好に付着させるため、管板に、特に約５ｍｍの直径を有する好ましくはＶ字，Ｔ字，Ｓ字又はＹ字形をしたアンカを、又は、好ましくは５〜１０ｍｍの高さを有する蜂の巣構造の板構造体を溶接することができる。
この様式のアンカは、鋼板上に溶接される燃焼技術による設備における裏打ちを有する内張りの種々の肉張り厚さのためのＥＣＯ−ＶＩＮとして公知であり、その際、突き固め材料を更に良好に固着させるため、アンカの脚部は、約６０℃で曲げることができる。アンカは、拡開されてない構成又は拡開された構成で、下の管板に溶接することができる。
化学結合した腐食に対して抵抗力のある耐火材料から成る突き固め材料による被膜は、手によるか、広い面に対してはスプレーによるかのいずれかで塗布され、手で、例えば平鋼及びハンマにより、又は機械的な工具により圧縮する。
時には杭打ち材料とも呼ばれる突き固め材料としては、主に無機質の原料から成る化学的に固化する材料が使用される。固化は、空気の存在の下に行なわれる。本質的な材料は、例えばコランダムである。この様式の材料の典型的な組成は、例えば、８５重量パーセントのＡｌ2Ｏ3、７重量パーセントのＳｉＯ2、０．３重量パーセントのＦｅ2Ｏ3、３．１重量パーセントのＭｇＯ、４．５重量パーセントのＰ2Ｏ5、及び０．１重量パーセントの塩基性物質である（大体の値）。個々の構成要素の最大粒径は、４ｍｍを上回るべきでない。突き固め材料を加工もしくは製造するため、この無機混合物は、水と混合され、次いで加工される。突き固め材料を塗布した後、この材料は、通常少なくとも２４時間で固化させる。その後、乾燥もしくは焼付けが行なわれる。これについては、後で温度をせいぜい４時間以内で３５０℃に上昇させるために、約６時間１５０〜２００度の温度を有する熱風でもって突き固め材料の上を循環させる。使用温度及び場合によっては付加された鋼針のような骨材に応じて、固化した突き固め材料もしくは被膜の熱伝導度は、１．５〜３．５Ｗ／ｍＫである。この被膜の磨耗は、８ｃｍ2以下である（ＡＳＴＭ  Ｃ−７０４による）。
突き固め材料としては、例えば、ＲＥＳＣＯ−ＣＡＳＴ（レスコ・キャスト）、即ち、ＲＥＳＣＯ  Ｐｒｏｄｕｃｔ  Ｉｎｃ（レスコ製造会社）の製品が適している。市場に存在する他の適当な製品は、杭打ち材料と呼ばれるＰｌｉｂｒｉｃｏ  ＧｍｂＨ（プリブリコ有限会社）のＰＬＩＲＡＭ  Ｃｙｃｌｏｎｅ−Ｍｉｘ  Ｄ（プリラム・サイクロン・ミックスＤ）である。前記の製品は、例えばＦＣＣ（Ｆｌｕｉｄ−Ｃａｔａｌｙｔｉｃ−Ｃｒａｃｋｅｒ：流体触媒分解装置）の設備部分の内面を内張りする実務から公知である。このような設備部分は、内張りされ、これらの設備部分内では、液化されたＦＣＣ触媒が、約７５０℃の温度の場合、２０〜３０ｍ／ｓの速度で移動する。しかしながら、前記の突き固め材料が本発明の対象を実現するのに適しているということに関して、いかなる指摘もない。むしろ、特別な条件の下で、分解ガス冷却器内で被膜が保持されずに分解ガス炉内へと落下して運転を停止させるという条件を克服しなければならない。この条件に対する理由は、底板と被膜との間もしくは被膜の割れ目内で、セラミック成形部分で内張りした場合のように、最終的には被膜を飛散させることになる成長するコークスから成る層が構成されるということを心配しなければならないことである。
特に、与えられた高度な要求の下での被膜の耐熱衝撃性を改善するため、突き固め材料に、例えば、好ましくは１〜２重量％の量の割合の鋼針又は波形の鋼繊維（Ｃ−Ｍｉｘ：Ｃミックス）を添加しても良い。
２つの底板の間に保持された管束を有する冒頭に述べた様式のＲＷＵＥでは、通常、分解炉から通じている輸送導管の直径が、冠状ソケットの形をした管板の直径へと拡大する。
このような構造では、原理的に管板の中心の中心部領域だけが被膜を備えることを当然必要とする。腐食を防止する被膜を塗布することによって、未だ使用してない新しい底板も、また肉盛り溶接により再び必要な肉厚にされた底板も、本発明により装備することができる。
更に、本発明は、ＲＷＵＥ内の管板を被膜処理するための方法にも関する。これについては、入口側の管板上で、管の開口部が栓でもって封止される。これらの栓は、少なくとも塗布すべき被膜の層厚さの高さで管から突出する。次いで、突き固め材料が塗布される。これは、手で、へら及びこてによって行なわれるか、又はスプレーによっても行なわれる。その後、突き固め材料の機械的な圧縮が、例えば、平鉄により伝動されるハンマ打ちによって行なわれる。通常は、少なくとも２４時間の突き固め材料の固化の後、栓が取り除かれ、突き固め材料は、場合によっては、乾燥されるか、もしくは焼き付けられる。
説明した突き固め材料は、熱分解設備の後に接続する円筒多管式の熱交換器内の底板を被膜処理するために最も適している。
以下に、エチレン設備の分解ガス冷却器の底板に対する被膜の塗布を十分に詳しく説明する。その際、選択される塗布のための行動様式、前記の材料、及び分解ガス冷却器における特別な応用例は、限定的ではなく、実施例を意図する範囲内にあると理解すべきである。
実施例
底板には、オーステナイト鋼（１．４８４１）から成る図面の図１及び２に図示した実施形を有するＶ字形アンカ又はＥＣＯ−ＶＩＮアンカが溶接されている。ＲＷＵＥの内管は、円錐形の木栓によって封止され、従って、突き固め材料は、アンカにも、また栓にも保持される。ＰＬＩＲＡＭ  Ｃｙｃｌｏｎｅ−Ｍｉｘ  Ｄ（プリラム・サイクロン・ミックスＤ）から成る突き固め材料は、２重量％の波形の鋼繊維Ｃ−Ｍｉｘ  ２５（材料１．４８４１）を混合される。
突き固め材料の塗布は、手で、へら及びこてによって行なわれる。次いで、塗布された突き固め材料は、区画毎に、平鉄により伝動されるハンマ打ちによって窩腔のない被膜となるように圧縮される。標準的な外気温度の場合は約２５時間の固化時間の後、円錐形の木栓は、再び取り除かれる。
突き固め材料の乾燥及びそれに続く焼付けは、メーカの取扱説明書による所定の温度曲線に従って行なわれる。
ここで、図１は、本発明による管底部を（下から見た）平面図で示す。
図２は、底板の領域内に本発明による被膜を有する分解ガス冷却器を経る断面を示す。
被膜を塗布することによって、以前に著しく損害を受けた底板も、更なる腐食に対して保護することができる。確かに、本発明により装備された底板も、コークス粒子による腐食の支配下にある。保護されてない底板の金属材料に比べ、本発明により被膜処理された底板の腐食は、明らかに遅く、従って、対応する設備部分の改善された有用性が得られる。その他には、磨耗が生じた場合、本発明による被膜の除去及び新たな塗布が可能である。
被膜の良好な熱絶縁特性に基づいて、冒頭に述べた限界温度の問題も緩和される。これにより、更なる利点として、金属の底板は、もはやそれほど薄くする必要がなく、厚く形成することができるということが得られる。これにより得られる構造上の安定化に基づいて、少なくとも部分的に、薄い底板の場合に安定化のために必要な引張アンカを省略することができる。
【図１】
0003891589.tif 000002
【図２】
0003891589.tif 000003